МОДИФИКАТОР УДАРНОЙ ПРОЧНОСТИ, ИМЕЮЩИЙ МНОГОСЛОЙНУЮ СТРУКТУРУ, СПОСОБ ЕГО ПОЛУЧЕНИЯ И ВКЛЮЧАЮЩАЯ ЕГО ТЕРМОПЛАСТИЧНАЯ СМОЛА

1. Акриловый модификатор ударной прочности, имеющий многослойную структуру, который включает:
а) от 0,5 до 40 мас. ч. (в расчете на общую массу композиции) затравки, включающей сополимер виниловых мономеров и гидрофильных мономеров, включающий:
в расчете на массу мономеров затравки,
i) от 65 до 99,4 мас. ч. виниловых мономеров;
ii) от 0,5 до 30 мас. ч. гидрофильных мономеров; и
iii) от 0,1 до 5 мас. ч. сшивающих мономеров;
б) от 50 до 89,5 мас. ч. (в расчете на общую массу композиции) каучукоподобного  дра, окружающего затравку и включающего:
в расчете на массу мономеров  дра,
2
8
i) от 95,0 до 99,9 мас. ч. С-С алкилакрилатных или диеновых мономеров, и
ii) от 0,1 до 5,0 мас. ч. сшивающих мономеров; и
в) от 10,0 до 49,5 мас. ч. (в расчете на общую массу композиции) оболочки, окружающей каучукоподобное  дро и включающей:
в расчете на массу мономеров оболочки,
1
4
i) от 95,0 до 99,9 мас. ч. C-C алкилметакрилата; и
ii) от 0,1 до 5,0 мас. ч. сшивающих мономеров.
2. Акриловый модификатор ударной прочности, имеющий многослойную структуру, по п. 1, в котором виниловый мономер согласно (a), (i) выбран из группы, состо щей из стирола, α-метилстирола, винилтолуола и 3,4-дихлорстирола.
3. Акриловый модификатор ударной прочности, имеющий многослойную структуру, по п. 1, в котором гидрофильный мономер согласно (а), (ii) выбран из группы, включающей этилакрилат, метилметакрилат, глицидилметакрилат, бензилметакрилат, кислоту на метакриловой основе, акрилонитрил и метакрилонитрил.
4. Акриловый модификатор ударной прочности, имеющий многослойную структуру, по п. 1, в котором сшивающий мономер согласно (а), (iii) выбран из группы, включающей дивинилбензол, 3-бутандиолдиакрилат, 1,3-бутандиолдиметакрилат, 1,4-бутандиолдиакрилат, 1,4-бутандиолдиметакрилат, аллилакрилат, аллилметакрилат, триметилолпропантриакрилат, тетраэтиленгликольдиакрилат и тетраэтиленгликольдиметакрилат.
5. Акриловый модификатор ударной прочности, имеющий многослойную структуру, по п. 1, в котором алкилакрилат согласно (б), (i) выбран из группы, включающей этилакрилат, пропилакрилат, изопропилакрилат, бутилакрилат, гексилакрилат, октилакрилат и 2-этилгексилакрилат.
6. Акриловый модификатор ударной прочности, имеющий многослойную структуру, по п. 1, в котором диеновым мономером согласно (б), (i)  вл етс  1,3-бутадиен.
7. Акриловый модификатор ударной прочности, имеющий многослойную структуру, по п. 1, в котором сшивающие мономеры согласно (б), (ii) и (в), (ii) выбраны из группы, включающей 3-бутандиолдиакрилат, 1,3-бутандиолдиметакрилат, 1,4-бутандиолдиакрилат, 1,4-бутандиолдиметакрилат, аллилакрилат, аллилметакрилат, триметилолпропантриакрилат, тетраэтиленгликольдиакрилат, тетраэтиленгликольдиметакрилат и дивинилбензол.
8. Акриловый модификатор ударной прочности, имеющий многослойную структуру, по п. 1, отличающийс  тем, что оболочка по в) дополнительно включает, в расчете на 100 мас. ч. общего количества мономеров оболочки, от 0,5 до 10 мас. ч. дополнительного мономера, выбранного из группы, включающей метилакрилат, этилакрилат, бутилакрилат, акрилонитрил, метакрилонитрил и стирол.
9. Акриловый модификатор ударной прочности, имеющий многослойную структуру, по п. 1, в котором каучукоподобное  дро имеет температуру стекловани  25°С или ниже.
10. Акриловый модификатор ударной прочности, имеющий многослойную структуру, по п. 1, где акриловый агент, повышающий ударную прочность, имеет размер частиц латекса от 100 до 600 нм.
11. Способ получени  акрилового модификатора ударной прочности, имеющего многослойную структуру, включающий следующие стадии:
а) осуществление реакции сшивани  смеси мономеров, включающей:
в расчете на массу мономеров затравки,
i) от 65 до 99,4 мас. ч. виниловых мономеров,
ii) от 0,5 до 30 мас. ч. гидрофильных мономеров, и
iii) от 0,5 до 5 мас. ч. сшивающих мономеров,
путем эмульсионной полимеризации дл  получени  затравочного
латекса, включающего сополимер виниловых и гидрофильных мономеров;
б) добавление от 50 до 89,5 мас. ч. (в расчете на массу мономеров  дра) смеси мономеров, включающей:
в расчете на массу мономеров  дра,
2
8
i) от 95,0 до 99,0 мас. ч. С-С алкилакрилатных или диеновых мономеров, и
ii) от 0,1 до 5,0 мас. ч. сшивающих мономеров
к затравочному латексу, включающему от 0,5 до 40 мас. ч. (в расчете на общую массу всей композиции) сополимера согласно стадии (а), и проведение эмульсионной полимеризации дл  приготовлени  латекса каучукоподобного  дра; и
в) добавление от 10,0 до 49,5 мас. ч. (в расчете на общую массу композиции) смеси мономеров, включающей:
1
4
i) от 85,0 до 99,4 мас. ч. C-C алкилметакрилата, и
ii) от 0,1 до 5,0 мас. ч. сшивающих мономеров
к 50,5-90 мас. ч. (в расчете на общую массу композиции) латекса каучукоподобного  дра согласно стадии (б) и проведение эмульсионной привитой полимеризации дл  образовани  внешней оболочки каучукоподобного  дра.
12. Способ получени  акрилового модификатора ударной прочности, имеющего многослойную структуру, по п.11, в котором затравочный латекс, полученный на стадии (а), имеет размер частиц от 40 до 200 нм.
13. Способ получени  акрилового модификатора ударной прочности, имеющего многослойную структуру, по п.11, в котором на стадии (б) эмульсию i) ввод т путем принудительной подачи, при которой эмульсию подают в реактор, постепенно увеличива  содержание в эмульсионном растворе мономера, имеющего более высокую температуру стекловани ; ii) ввод т одновременно; iii) ввод т непрерывно; или iv) ввод т непрерывно в течение от 1 до 2 ч вместе с растворителем, раствор ющим мономер.
14. Способ получени  акрилового модификатор ударной прочности, имеющего многослойную структуру, по п.11, в котором эмульси  согласно стадии (в) дополнительно включает, в расчете на 100 мас. ч. всех мономеров оболочки, от 0,5 до 10 мас. ч. дополнительных мономеров, выбранных из группы, состо щей из метилакрилата, этилакрилата, бутилакрилата, акрилонитрила, метакрилонитрила и стирола.
15. Термопластична  смола, включающа :
а) от 80 до 99,5 мас. ч. смолы-матрицы, выбранной из группы, состо щей из поликарбонатной смолы, полибутилентерефталатной смолы, сплава поликарбонатной и полибутилентерефталатной смолы и поливинилхлоридной смолы; и
б) от 0,5 до 20 мас. ч. акрилового модификатора ударной прочности, имеющего многослойную структуру, по п. 1.